(57)【要約】【課題】極めて簡単かつ低コストで測定して、当該測定結果から定量的に腐食速度を求め、さらにｎ年後の腐食量を推定することができる鋼管部材の内面めっきの腐食量推定方法を提供する。【解決手段】ある期間毎に鋼管部材全体の厚さ及び外面めっき層の厚さを測定し、これを少なくとも４〜５回行い、各回の測定時の鋼管部材全体の厚さの測定値Ａから外面めっきの厚さの測定値Ｂを減じた値を算出してこれを算出値Ｃとし、第２回以降の各回の測定時に算出した算出値Ｃｎから第１回の測定時に算出した算出値Ｃ１を減じた値が第１回の測定時に対する第２回以降の測定時の内面めっき厚の減少値でありこの絶対値Ｄｎを第２回以降の各回の腐食量とし、これらの腐食量から腐食速度を統計的処理により算出又は推定し、ｎ年後の腐食量を求める。【選択図】        図１
2011185795.tif 000002
【特許請求の範囲】
【請求項１】
ある期間毎に鋼管部材全体の厚さ及び外面めっき層の厚さを測定し、これを少なくとも４〜５回行い、各回の測定時の鋼管部材全体の厚さの測定値Ａから外面めっきの厚さの測定値Ｂを減じた値を算出してこれを算出値Ｃとし、第２回以降の各回の測定時に算出した算出値Ｃｎから第１回の測定時に算出した算出値Ｃ１を減じた値が第１回の測定時に対する第２回以降の測定時の内面めっき厚の減少値でありこの絶対値Ｄｎを第２回以降の各回の腐食量とし、これらの腐食量から腐食速度を統計的処理により算出又は推定し、ｎ年後の腐食量を求めることを特徴とする、鋼管部材の内面めっき層の腐食量の推定方法。
【請求項２】
使用開始時の鋼管部材の内面めっきの厚さを測定しておき、算出した第１回目の内面めっきの厚さと使用開始時の内面めっきの厚さとの差を第１回目の腐食量とすることを特徴とする、請求項１に記載の鋼管部材の内面めっき層の腐食量の推定方法。
【発明の詳細な説明】
【技術分野】
【０００１】
この発明は、簡単な方法で鋼管部材の内面に施されているめっきの腐食速度を求め、これによりｎ年後の内面めっきの腐食量を推定する推定方法に関するものである。
【背景技術】
【０００２】
従来、鋼管鉄塔部材の内面めっきの腐食速度に関する知見について現在確立されたものはなく、ある周期で鋼管内面のめっき厚を測定乃至推定して、その測定間隔と腐食量（めっき厚の減少量を腐食量と考える）から算出する方法をとらざるを得ない。めっき厚を測定乃至推定する方法としては以下のものがある。
【０００３】
一つはＣＣＤカメラによる目視判定から大まかなめっき厚を推定する方法。他の一つは鋼管内面にめっき厚を測定する装置を挿入し、測定する方法である。
この後者の方法である特許文献１のものは、図４に示すように、調査装置５１を鋼管鉄塔の主柱材５２の内部中心部へ保持しながら任意の位置で、調査装置５１の両端部に備えられたメインリンク５３、５４を開き、これらの先端を内部壁面５５に押し付けることにより、調査装置５１は鋼管中心部に保持され、さらに調査装置５１を吊り下げているロープ５６を固定することにより調査装置５１を固定する。この状態で測定部からアーム５７を伸ばして内部壁面５５へプローブ５８を押し当て、当該内部壁面５５に施されためっき層の膜厚を測定する。
【０００４】
【特許文献１】特開２０００−３２１０４７号公報
【発明の開示】
【発明が解決しようとする課題】
【０００５】
しかしながら、前者のＣＣＤカメラによるめっき厚の推定は、目視判断による定性的な評価であり、定量的にめっき厚を推定できない。また、後者の方法は、装置が大掛かりとなり、ある周期で測定する都度、膨大なコストがかかる。そして、腐食速度を推定して、次回の点検時期を定めるまでに膨大なコストがかかる。
【０００６】
この発明は、これらの従来技術を考慮し、極めて簡単かつ低コストで測定して、当該測定結果から定量的に腐食速度を求め、さらにｎ年後の腐食量を推定することができる鋼管部材の内面めっきの腐食量推定方法を提供するものである。
【課題を解決するための手段】
【０００７】
請求項１の発明は、ある期間毎に鋼管部材全体の厚さ及び外面めっき層の厚さを測定し、これを少なくとも４〜５回行い、各回の測定時の鋼管部材全体の厚さの測定値Ａから外面めっきの厚さの測定値Ｂを減じた値を算出してこれを算出値Ｃとし、第２回以降の各回の測定時に算出した算出値Ｃｎから第１回の測定時に算出した算出値Ｃ１を減じた値が第１回の測定時に対する第２回以降の測定時の内面めっき厚の減少値でありこの絶対値Ｄｎを第２回以降の各回の腐食量とし、これらの腐食量から腐食速度を統計的処理により算出又は推定し、ｎ年後の腐食量を求める、鋼管部材の内面めっき層の腐食量の推定方法とした。
【０００８】
また、請求項２の発明は、請求項１の発明において、使用開始時の鋼管部材の内面めっきの厚さを測定しておき、算出した第１回目の内面めっきの厚さと使用開始時の内面めっきの厚さとの差を第１回目の腐食量とする、鋼管部材の内面めっき層の腐食量の推定方法とした。
【発明の効果】
【０００９】
請求項１の発明によれば既存のポータブルな器具を用いて板厚測定と外面めっき厚測定を鋼管外面から測定することで、定量的にｎ年後の鋼管部材の内面めっきの腐食量の推定を、極めて簡易にできる。従って、次回点検時期を設定する際に、膨大なコストを必要とせず、低コストで合理的に次回点検時期を設定できる。
【００１０】
また、請求項２の発明によれば、使用開始時の内面めっきの厚さを測定して初期値を出しておけば、より正確な腐食量の推定ができる。
【発明を実施するための最良の形態】
【００１１】
この発明は、ある期間毎に鋼管部材全体の厚さ及び外面めっき層の厚さを測定し、これを少なくとも４〜５回行い、各回の測定時の鋼管部材全体の厚さの測定値Ａから外面めっきの厚さの測定値Ｂを減じた値を算出してこれを算出値Ｃとし、第２回以降の各回の測定時に算出した算出値Ｃｎから第１回の測定時に算出した算出値Ｃ１を減じた値が第１回の測定時に対する第２回以降の測定時の内面めっき厚の減少値でありこの絶対値Ｄｎを第２回以降の各回の腐食量とし、これらの腐食量から腐食速度を統計的処理により算出又は推定し、ｎ年後の腐食量を求める、鋼管部材の内面めっき層の腐食量の推定方法である。
【実施例１】
【００１２】
以下、この発明の実施例１を図に基づいて説明する。
図１は、この発明の鋼管部材の断面平面図である。図２はこの発明の方法によるある期間毎の内面めっきの腐食量を示すグラフ図である。
【００１３】
まず、当該鋼管部材Ｋは、鉄製の鋼管１の外周に外面めっき２を、内周に内面めっき３が施されたものである。そしてこの鋼管部材Ｋの全体の板厚Ａを既存のポータブルな測定器を用いて測定する。この測定器は、磁力式、渦電流式、ベータ線方式、蛍光Ｘ線方式と任意のものでよい。また、外面めっき２の厚さＢを既存のポータブルな測定器で測定する。この測定器は例えば、電磁式膜厚計を使用する。この測定をある年数ごと、例えば１年毎に５年間測定する。
【００１４】
前記測定した板厚Ａ値から外面めっき厚Ｂ値を減ずると（鋼管厚＋内面めっき厚）Ｃ値を得られる。
そこで、１年毎の前記測定により、各年の（鋼管厚＋内面めっき厚）Ｃ値をそれぞれ算出し、２年以降の算出値Ｃｎから1年後の算出値Ｃ１を減ずる。すなわち、２年後の算出値Ｃ２−１年後の算出値Ｃ１、３年後の算出値Ｃ３−１年後の算出値Ｃ１、４年後の算出値Ｃ４−１年後の算出値Ｃ１、５年後の算出値Ｃ５−１年後の算出値Ｃ１をそれぞれ算出すると、鋼管厚は不変であるため、２年目以降の１年目に対する内面めっき厚の減少値が出る。これを図２に示す。縦軸に内面めっき厚、横軸に測定年を表示したものである。
【００１５】
この内面めっき厚の減少値の絶対値Ｄを腐食量ととらえる。これを図２に示すように１年目以降の腐食量を各年毎にプロットしていき、各年毎の腐食量の折れ線グラフで表す。このグラフの折れ線から、測定した５年以降の腐食速度を統計的処理により求めることができる。また、基準となる第１年目から各年毎の腐食量の値を算出し、統計的な処理として、これらの値にもっとも近似した近似直線を求める。この近似直線を求める方法としては、例えば、最小二乗法を用いる方法がある。この近似直線を求めることにより、この直線の傾きから腐食速度を算出することができる。
【００１６】
このようにして、第１年目から第５年目までの腐食量の変化を統計的処理して腐食速度を求め、この腐食速度から例えば、２０年後の腐食量を推定し、２０年後までには、当該鋼管部材の内面めっきの補修をするとか、部材自体を取り換える等の処置を予定することができる。
【００１７】
また、使用開始時の内面めっき厚を測定するか、基準となる第１年目の測定の際、内面めっき厚を測定しておき、初期値を出しておけば、基準となる前記第１年目の腐食量を算出でき、腐食速度の推定がより正確となる。
【００１８】
なお、上記実施例１では、１年目から５年目まで毎年前記測定を行うこととしたが、それに限らず、例えば、１年目から４年目又は６年目まで測定しても良い。また、測定を毎年ではなく、半年、又は２年毎、或いは、不規則に測定しても腐食速度を得ることができる。
【図面の簡単な説明】
【００１９】
【図１】この発明の実施例１に使用する鋼管部材の断面平面図である。
【図２】この発明の実施例１の測定年における内面めっき厚の減少量を示すグラフ図である。
【図３】この発明の実施例１の測定年における腐食量の変化を示すグラフ図ある。
【図４】従来の鋼管部材の内面めっき厚の測定方法を示す説明図である。
【符号の説明】
【００２０】
１      鋼管                        ２      外面めっき
３      内面めっき                  Ｋ      鋼管部材
Ａ      板厚                        Ｂ      外面めっき厚
Ｃ      鋼管厚＋内面めっき厚        
【図１】
2011185795.tif 000003
【図２】
2011185795.tif 000004
【図３】
2011185795.tif 000005
【図４】
2011185795.tif 000006